(57)【特許請求の範囲】
【請求項１】
互いに相反する第１面及び第２面を有し且つ平坦状に広がる基部と、前記基部の第１面から厚さ方向に突出する複数の凸部と、を備える不織布であって、
前記凸部は、前記基部の第１面から厚さ方向に起立する周面部と、前記凸部の頭頂を形成する頂面を有する頂面部と、を備えていて、
前記周面部の繊維密度が、前記頂面部の繊維密度よりも高く、
前記頂面部は、平面視にて前記不織布の機械方向又は該機械方向に直交する方向において、一方側に位置する頂面周縁部分が相対的に厚みの厚い部分として構成されるとともに、他方側に位置する頂面周縁部分が相対的に厚みの薄い部分として構成され、さらに、前記厚みの厚い部分が前記不織布の中で最も厚い厚みを有する最厚部を含む、前記不織布。
【請求項２】
前記周面部の繊維密度が前記基部の繊維密度よりも高い、請求項１に記載の不織布。
【請求項３】
前記頂面部の頂面が窪んでいる、請求項１又は２に記載の不織布。
【請求項４】
前記頂面部の頂面の平面形状が円形である、請求項１〜３のいずれか一項に記載の不織布。
【請求項５】
前記最厚部は、前記不織布の中で最も低い繊維密度を有している、請求項１〜４のいずれか一項に記載の不織布。
【請求項６】
請求項１〜５のいずれか一項に記載の不織布を含む吸収性物品。
【発明の詳細な説明】
【技術分野】
【０００１】
本発明は、不織布、特に、表面に複数の凸部を備えた不織布、及びそれを用いた吸収性物品に関する。
【背景技術】
【０００２】
使い捨ておむつや生理用ナプキン等の吸収性物品は、通常、使用者の肌に直接接触して使用されており、中には、長時間に亘って着用されることもある。そのため、吸収性物品は、クッション性や柔軟性に優れ、良好な肌触りを有するものが求められている。
【０００３】
そのような吸収性物品として、例えば、特許文献１には、吸収性物品の表面シート等に用いる不織布として、第１面側に突出する第１突出部と第２面側に突出する第２突出部とが、面内の第１方向と第２方向との２つの方向に向け壁部を介して複数交互に広がり連続した不織布であって、前記壁部は環状構造を形成しており、前記第１突出部の繊維密度は第２突出部の繊維密度よりも低い不織布が開示されている。当該不織布によれば、液体の引き込み性が良く、柔らかなクッション性を有し押圧したときの戻りが良く、特に排泄物の補集性に優れるとされている。
【先行技術文献】
【特許文献】
【０００４】
【特許文献１】特開２０１２−１３６７９１号公報
【発明の概要】
【発明が解決しようとする課題】
【０００５】
しかしながら、この特許文献１に開示された不織布は、前記壁部の繊維密度が相対的に低いため、当該不織布を吸収性物品の表面シートに用いた場合、着用者の体圧等の圧力によって前記突出部が潰れやすく、前記突出部による良好なクッション性を長時間に亘って十分に発揮することができないおそれがあった。さらに、特許文献１に開示された不織布は、前記突出部の頂部の繊維密度が相対的に高い上、当該突出部の頂部が丸みを帯びていて肌面に対して点接触するため、前記突出部の硬さが感取されやすく、良好な肌触りが得られないおそれがあった。
【０００６】
そこで、本発明は、良好なクッション性を長時間に亘って十分に発揮することができるとともに、良好な肌触りを有する不織布を提供することを目的とする。
【課題を解決するための手段】
【０００７】
本発明の一態様（態様１）に係る不織布は、互いに相反する第１面及び第２面を有し且つ平坦状に広がる基部と、前記基部の第１面から厚さ方向に突出する複数の凸部と、を備える不織布であって、前記凸部は、前記基部の第１面から厚さ方向に起立する周面部と、前記凸部の頭頂を形成する頂面を有する頂面部と、を備えていて、前記周面部の繊維密度が、前記頂面部の繊維密度よりも高く、前記頂面部の頂面周縁部分の少なくとも一部が、前記不織布の中で最も厚い厚みを有する最厚部として構成されている不織布である。
【０００８】
この態様１の不織布によれば、凸部の厚さ方向に起立する周面部の繊維密度が、頂面部の繊維密度よりも高く構成されているので、不織布の厚さ方向に体圧等による圧力が掛かるような場合でも、前記周面部が頂面部を支える支柱として機能するため、凸部が潰れにくく、仮に、前記凸部の頂面部が潰れてしまうような場合であっても、前記頂面部の頂面周縁部分の少なくとも一部が、前記不織布の中で最も厚い厚みを有する最厚部として構成されているので、当該最厚部の有する弾力性によって頂面部の潰れ（変形）を復元させることができる。これにより、前記態様１の不織布は、凸部による良好なクッション性を、長時間に亘って十分に発揮することができる。
さらに、前記最厚部は、良好な弾力性及び柔軟性を有しているので、凸部が繊維密度の高い周面部を有していても、凸部の硬さが感取されにくく、良好な肌触りを提供ことができる。
【０００９】
また、本発明の別の態様（態様２）では、前記態様１の不織布において、前記周面部の繊維密度が前記基部の繊維密度よりも高く構成されている。
【００１０】
この態様２の不織布によれば、前記周面部の繊維密度が前記基部の繊維密度よりも高く構成されているので、体圧等により前記凸部の第１面側から掛かる厚さ方向の圧力を、前記基部が第２面側に撓むことによって緩衝することができる。これにより、前記凸部が更に潰れにくくなるとともに、不織布に優れた柔軟性を付与することができる。
【００１１】
更に本発明の別の態様（態様３）では、前記態様１又は２の不織布において、前記頂面部の頂面が窪んでいる。
【００１２】
この態様３の不織布によれば、前記頂面部の頂面が窪んでいるので、体圧等により前記凸部の第１面側から厚さ方向に圧力が掛かるような場合でも、前記頂面の前記周面部に支持された部分（すなわち、前記頂面周縁部分）を中心に圧力が掛かるため、頂面が先行して変形することによって凸部全体が潰れるというようなことが起こりにくい。
【００１３】
更に本発明の別の態様（態様４）では、前記態様１〜３のいずれかの不織布において、前記頂面部の頂面の平面形状が円形である。
【００１４】
この態様４の不織布によれば、前記頂面部の頂面の平面形状が円形であり、前記頂面が前記周面部によって頂面周縁部分に沿って均等に支持されるため、凸部において局所的に潰れやすい部分が形成されにくく、前記凸部が更に潰れにくくなる。
【００１５】
更に本発明の別の態様（態様５）では、前記態様１〜４のいずれかの不織布において、前記最厚部が、前記不織布の中で最も低い繊維密度を有している。
【００１６】
この態様５の不織布によれば、前記凸部の頂面部の最厚部が、前記不織布の中で最も低い繊維密度を有しているので、当該頂面周縁部分の弾力性及び柔軟性が相対的に高く、体圧等の圧力により凸部の頂面部が潰れてしまうような場合でも、前記頂面部の潰れ（変形）をより確実に復元させることができる。さらに、前記頂面周縁部分が相対的に高い弾力性及び柔軟性を有しているので、凸部の硬さがより感取されにくく、更に良好な肌触りを得ることができる。
【００１７】
更に本発明の別の態様（態様６）は、前記態様１〜５のいずれかの不織布を含む吸収性物品である。
【００１８】
この態様６の吸収性物品は、良好なクッション性を長時間に亘って十分に発揮することのでき且つ良好な肌触りを有する態様１〜５のいずれかの不織布を含むものであるため、吸収性物品の着用者に、長時間に亘って優れた着用感を提供することができる。
【発明の効果】
【００１９】
本発明によれば、良好なクッション性を長時間に亘って十分に発揮することができるとともに、良好な肌触りを有する不織布を提供することができる。
【図面の簡単な説明】
【００２０】
【図１】図１は、本発明の一実施形態に係る不織布を表面シートに用いた使い捨ておむつの斜視図である。
【図２】図２は、図１の使い捨ておむつを展開した状態の平面図である。
【図３】図３は、本発明の一実施形態に係る不織布の部分平面図である。
【図４】図４は、図３のＩＶ−ＩＶ線に沿った端面の部分端面図である。
【図５】図５は、本発明の一実施形態に係る不織布の凸部の頂面部における厚みの分布を説明するための模式図である。
【図６】図６は、本発明の別の実施形態に係る不織布の凸部の頂面部における厚みの分布を説明するための模式図である。
【図７】図７は、図６のＶＩＩ−ＶＩＩ線に沿った端面の端面図である。
【図８】図８は、本発明の一実施形態に係る不織布を製造するための製造設備の概略図である。
【図９】図９は、図８のＸ部分の拡大模式図である。
【図１０】図１０（ａ）は、実施例１に係る不織布の凸部のＭＤ方向下流側部分におけるＭＤ方向中央軸線（図５の中央軸線ＶＷに相当する線）に沿った断面の顕微鏡写真であり、図１０（ｂ）は、実施例１に係る不織布の凸部のＭＤ方向上流側部分におけるＭＤ方向中央軸線に沿った断面の顕微鏡写真である。
【図１１】図１１は、比較例１に係る不織布の凸部のＭＤ方向中央軸線に沿った断面の顕微鏡写真である。
【発明を実施するための形態】
【００２１】
以下、本発明の不織布の好適な実施形態について、図面を参照しながら詳細に説明する。なお、本明細書においては、特に断りのない限り、「展開した状態で水平面上に置いた対象物を、垂直方向の上方側から対象物の厚さ方向に見ること」を、単に「平面視」といい、「平面視における形状」を、単に「平面形状」という。
また、本明細書において、幅方向ＤＷは、展開した状態の使い捨ておむつ１（吸収性物品）において、平面視にて幅方向（短手方向）を指し、長手方向ＤＬは、展開した状態の使い捨ておむつ１（吸収性物品）において、平面視にて長手方向（着用者の前後方向）を指し、厚さ方向ＤＴは、展開した状態の使い捨ておむつ１（吸収性物品）における厚さ方向を指し、これらの幅方向ＤＬ、長手方向ＤＬ及び厚さ方向ＤＴは、それぞれ互いに直交する関係にある。
【００２２】
図１は、本発明の一実施形態である不織布２を、表面シート２’として用いた使い捨ておむつ１の斜視図であり、図２は、図１の使い捨ておむつ１を展開した状態の平面図である。図１及び図２に示すように、使い捨ておむつ１は、着用者の腹部に当てられる前面部１１と、着用者の股間部に当てられる中間部１２と、着用者の尻部及び／又は背部に当てられる後面部１３とを備えるパンツ型の形状を有している。使い捨ておむつ１は、接合部１４ａ，１４ｂにおいて、前面部１１の両側部１１１ａ，１１１ｂ及び後面部１３の両側部１３１ａ，１３１ｂが互いに接合されることにより、前面部１１の端部１１２と後面部１３の端部１３２とによってウエスト開口部が形成され、さらに、中間部１２の両側部１２１ａ，１２１ｂによってレッグ開口部が形成されている。
【００２３】
図１及び図２に示すように、使い捨ておむつ１は、本発明の一実施形態である不織布２からなる液透過性の表面シート２’と、液不透過性の裏面シート３と、これらのシートの間に設けられた吸収体４と、液不透過性のカバーシート５と、液不透過性の防漏カフ６ａ、６ｂと、液不透過性の防漏シート７と、弾性部材８１、８２、８３、８４とを備えている。前記表面シート２’の肌面側の表面に設けられた前記カバーシート５は、略中央に開口部５１が形成されており、前記表面シート２’の一部（吸収体４の配置領域の一部）は、前記カバーシート５の開口部５１から露出し、前記カバーシート５と共に、使い捨ておむつ１の肌面側の表面を構成している。また、前記カバーシート５の開口部５１の両側に設けられた防漏カフ６ａ、６ｂの端部には、使い捨ておむつ１の長手方向ＤＬに延びる弾性部６１ａ、６１ｂが設けられている。
【００２４】
使い捨ておむつ１において、表面シート２’は、着用者の肌面に対向する第１面２ａ及び該第１面２ａに相反する第２面２ｂを有し且つ略平坦状に広がる基部２２と、前記基部２２の第１面２ａから厚さ方向ＤＴに突出する複数の凸部２１とを備えた不織布２によって構成されていて、当該不織布２の機械方向（ＭＤ方向）が使い捨ておむつ１の長手方向ＤＬと平行となるように、前記吸収体４の肌面側に配置されている。なお、本発明において、表面シートが配置される方向は、このような態様に限定されず、例えば、前記表面シートは、当該表面シートを構成する不織布のＭＤ方向が吸収性物品の幅方向ＤＷと平行になるように配置されていてもよい。
【００２５】
以下、本発明の一実施形態に係る不織布２について、図面を参照しながら更に詳細に説明する。図３は、本発明の一実施形態に係る不織布２の部分平面図であり、図４は、図３のＩＶ−ＩＶ線に沿った端面の部分端面図である。
【００２６】
図２乃至図４に示すように、本実施形態に係る不織布２は、ＭＤ方向に長い矩形状の平面形状を有していて、使い捨ておむつ１に適用される際は、前記不織布２の長手方向及び該長手方向と平面視にて直交する幅方向が、それぞれ使い捨ておむつ１の長手方向ＤＬ及び幅方向ＤＷと平行になるように、前記吸収体４の肌面側に配置される。以下の説明においては、記載を簡潔にするために、不織布２の長手方向及び幅方向を、それぞれ使い捨ておむつ１と同様に表記する。
【００２７】
本実施形態の不織布２は、図３に示すように、複数の凸部２１が、平面視にて長手方向ＤＬに隣り合う凸部同士が前記長手方向ＤＬに重ならないように（いわゆる、千鳥状に）配置されている。しかしながら、本発明の不織布においては、このような配置形態に限定されず、所望のクッション性等に応じて、例えば、前記複数の凸部は、平面視にて長手方向ＤＬに隣り合う凸部同士が前記長手方向ＤＬに重なるように配置されていてもよい。さらに、図３に示すように、本実施形態に係る不織布２は、複数の凸部が、平面視にて長手方向ＤＬ及び幅方向ＤＷにそれぞれ一定の間隔で設けられているが、本発明の不織布において前記複数の凸部同士の間隔は特に制限されず、前記凸部は、長手方向ＤＬ及び幅方向ＤＷにそれぞれ一定でない間隔で設けられていてもよい。なお、凸部同士の間隔は、凸部の頂面形状に応じた頂面上の所定の点（例えば、頂面形状の中心点など）同士の距離を指す。
【００２８】
本実施形態において、不織布２の凸部２１は、図３及び図４に示すように、前記基部２２の第１面２ａから厚さ方向ＤＴに起立する周面部２１Ｗと、前記凸部２１の頭頂を形成し且つ平面形状が円形である頂面を有する頂面部２１Ｔとを備えた、略円柱状の立体形状を有しているが、本発明の不織布においてはこのような形状に限定されず、凸部は、例えば、楕円柱状や多角柱状等の柱状、円錐台状や角錐台状等の截頭錐状などの頂面を有する任意の立体形状により構成することができる。中でも、肌触りや液の透過性等の観点から、前記凸部は、円柱状、楕円柱状又は円錐台状の立体形状を有していることが好ましい。
【００２９】
本発明において、前記凸部の高さ（すなわち、頂面部において基部の第１面から最も離間した点を含む前記第１面に平行な仮想平面と、前記基部の第１面との間の距離）は、本発明の効果を阻害しない限り特に制限されないが、クッション性や肌触りなどの点から、例えば、０．１ｍｍ〜６．０ｍｍの範囲内であり、好ましくは０．２ｍｍ〜５．０ｍｍ、更に好ましくは０．２ｍｍ〜４．０ｍｍの範囲内である。
【００３０】
そして、本実施形態の不織布２は、図３及び図４に示すように、互いに相反する第１面２ａ及び第２面２ｂを有し且つ略平坦状に広がる基部２２と、該基部２２の第１面２ａから厚さ方向ＤＴに突出する複数の凸部２１とを備えている。そして、前記複数の凸部２１のそれぞれは、前記基部２２の第１面２ａから略厚さ方向ＤＴに起立する周面部２１Ｗと、前記凸部２１の頭頂を形成する頂面を有する頂面部２１Ｔと、を備えていて、前記周面部２１Ｗの繊維密度が、前記頂面部２１Ｔの繊維密度よりも高く、さらに、前記頂面部２１Ｔの頂面周縁部分２１Ｃの少なくとも一部が、前記不織布２の中で最も厚い厚みを有する最厚部２１ＣＭとして構成されている。
【００３１】
このように構成された不織布２は、前記凸部２１の厚さ方向ＤＴに起立する周面部２１Ｗの繊維密度が、頂面部２１Ｔの繊維密度よりも高く形成されているので、不織布２の厚さ方向ＤＴに体圧等による圧力が掛かるような場合でも、前記周面部２１Ｗが頂面部２１Ｔを支える支柱として機能するため、前記凸部２１が潰れにくく、仮に、前記凸部２１の頂面部２１Ｔが潰れてしまうような場合であっても、前記頂面部２１Ｔの頂面周縁部分２１Ｃの少なくとも一部が、前記不織布２の中で最も厚い厚みを有する最厚部２１ＣＭとして構成されているので、当該最厚部２１ＣＭの有する弾力性によって頂面部２１Ｔの潰れ（変形）を復元させることができる。これにより、本実施形態の不織布２は、前記凸部２１によって奏される良好なクッション性を、長時間に亘って十分に発揮することができる。さらに、前記最厚部２１ＣＭは、良好な弾力性及び柔軟性を有しているので、凸部２１が繊維密度の高い周面部２１Ｗを有していても、凸部２１の硬さが感取されにくく、良好な肌触りを提供することができる。
【００３２】
なお、本明細書において、不織布の厚みとは、第１面上の任意の点と、前記第１面と相反する第２面との最短距離によって表される、不織布の厚さの程度を意味する。したがって、例えば、前記凸部の高さ（すなわち、前記頂面部の頂面を含む仮想平面と前記基部の第１面との最短距離）は、前記不織布の厚みとは明確に区別される。
【００３３】
また、本明細書において、「繊維密度」とは、不織布の切断面を拡大観察したときの単位面積当たりの繊維の切断断面数を指し、後述する［繊維密度の測定方法］に従って測定することができる。
【００３４】
以下、本発明の不織布が備える凸部について、更に詳細に説明する。
【００３５】
［頂面部］
図３及び図４に示すように、本実施形態の不織布２では、凸部２１の頂面部２１Ｔは、頂面の平面形状が円形である。頂面の平面形状がこのような円形であると、前記頂面部２１Ｔが前記周面部２１Ｗによって頂面周縁部分２１Ｃに沿って均等に支持されるため、前記凸部２１に（特に、前記頂面部２１Ｔに）局所的に潰れやすい部分が形成されにくく、他の平面形状のもの比べて凸部２１が潰れにくくなる。なお、本実施形態では、前記頂面の平面形状は、直径約１０ｍｍの円形であるが、本発明において、前記頂面のサイズは特に制限されず、所望の肌触りや強度、液の透過性等を考慮して任意のサイズを採用することができる。また、本明細書において、頂面周縁部分は、頂面の平面形状の輪郭に沿った周縁部分を意味する。
【００３６】
図４に示すように、本実施形態において前記凸部２１の頂面部２１Ｔは、略平坦状の構造を有しているが、本発明においてはこのような構造に限定されず、前記頂面部は、頂面の中心部分が厚さ方向に凸状に膨らんだ構造を有していても、頂面が厚さ方向に窪んだ構造を有していてもよい。前記頂面部が前者のような構造を有していると、凸部のクッション性が増大し、肌触りが柔らかなものとなる。また、前記頂面部が後者のような構造を有していると、体圧等により前記凸部の第１面側から厚さ方向に圧力が掛かったときに、前記頂面の前記周面部に支持された部分（すなわち、頂面周縁部分）に、主に圧力が掛かるようになるため、頂面が先行して変形することによって凸部全体が潰れるというようなことが起こりにくい。
【００３７】
本発明の不織布において、凸部の頂面部の厚みは、頂面周縁部分の少なくとも一部に前記最厚部を有するように構成されている限り特に制限されず、凸部の周面部や基部などと同様に任意の厚みを採用することができる。不織布のクッション性や柔軟性、肌触り、液戻り防止性、液の透過性などの点から、例えば０．１ｍｍ〜１０．０ｍｍの範囲内であり、好ましくは０．２ｍｍ〜８．０ｍｍの範囲内である。特に、上述の最厚部の厚みは、例えば０．１ｍｍ〜１０．０ｍｍの範囲内であり、好ましくは０．３ｍｍ〜８．０ｍｍの範囲内である。
【００３８】
ここで、図５は、本発明の一実施形態に係る不織布２の凸部２１の頂面部２１Ｔにおける厚みの分布を説明するための模式図である。なお、図５は、１つの凸部２１の頂面を表わしている。また、図中の「×」印は、相対的に厚みの厚い部分を模式的に示す指標であり、この「×」印の密度（数）の大小によって、頂面部２１Ｔの厚みの分布を表している。なお、図５においては、「×」印の密度（数）の大きいものほど、厚みが厚いことを意味する。
【００３９】
図５に示すように、本実施形態において、凸部２１の頂面部２１Ｔは、頂面部２１Ｔの厚みが平面視にて不織布２の長手方向ＤＬの一方側に偏るように構成されている。つまり、頂面部２１Ｔでは、平面視にて、長手方向ＤＬに延びる頂面の中央軸線ＶＷと頂面周縁部分２１Ｃとが交わる２つの交差部分のうち、長手方向ＤＬの一方側に位置する交差部分が、厚みが最も厚い最厚部２１ＣＭとして構成されていて、長手方向ＤＬの他方側に位置する交差部分が、相対的に厚みの薄い部分として構成されている。さらに、本実施形態においては、図５に示すように、前記最厚部２１ＣＭから前記相対的に厚みの薄い部分へ掛けて、幅方向に延びる頂面の中央軸線ＶＬに平行に、徐々に厚みが薄くなるように構成されている。
【００４０】
また、本実施形態においては、頂面部２１Ｔの厚みが、平面視にて不織布２の長手方向ＤＬの一方側に偏るように構成されているが、本発明においてはこのような構成に限定されず、例えば、頂面部２１Ｔの厚みが、平面視にて不織布の幅方向ＤＷのいずれか一方側に偏るように構成されていてもよい。さらに、本実施形態においては、すべての凸部２１が、同様の頂面部２１Ｔの厚みの分布を有しているが、本発明においては、このような態様に限定されず、例えば、すべての凸部が、異なる厚みの分布を有していてもよいし、複数の凸部のうちの一部の凸部のみが、異なる厚みの分布を有していてもよい。このように凸部の厚みの分布を調整することで、不織布を透過する液体の流れを調整することができる。
【００４１】
さらに、本発明の別の実施形態では、頂面部２１Ｔの厚みが、平面視にて頂面周縁部分２１Ｃに沿って厚くなるように構成されていてもよい。図６は、本発明の別の実施形態に係る不織布の凸部２１の頂面部２１Ｔにおける厚みの分布を説明するための模式図であり、図７は、図６のＶＩＩ−ＶＩＩ線に沿った端面の端面図である。図６及び図７に示すように、本発明の別の実施形態では、平面視にて凸部２１の頂面周縁部分２１Ｃの全域（すなわち、頂面の全周）が、厚みが最も厚い最厚部２１ＣＭとして構成されていて、前記頂面周縁部分２１Ｃの全域から円形の頂面の中心に向かって徐々に厚みが薄くなるように構成されている。不織布の凸部がこのように構成されていると、良好な弾力性及び柔軟性を有する最厚部が、凸部の頂面の全周に亘って形成されているため、凸部の硬さがより感取されにくく、良好な肌触りが得られるとともに、クッション性も向上させることができる。
【００４２】
本発明の不織布において、凸部の頂面部の繊維密度は、良好なクッション性及び肌触りを阻害せず且つ周面部の繊維密度よりも低いという条件を満たすものであれば、特に制限されず、任意の繊維密度とすることができる。そのような繊維密度としては、１つの繊維断面を１本の繊維と仮定した場合、例えば、２０本／ｍｍ２〜２００本／ｍｍ２の範囲内であり、好ましくは３０本／ｍｍ２〜１５０本／ｍｍ２の範囲内である。
【００４３】
また、本発明の不織布において、前記凸部の最厚部は、前記不織布の中で最も低い繊維密度を有していることが好ましい。前記最厚部が、不織布の中で最も低い繊維密度を有していると、当該最厚部の弾力性及び柔軟性が相対的に高いため、前記凸部の頂面部が潰れてしまうような場合であっても、前記頂面部の潰れ（変形）をより確実に復元させることができる上、凸部の硬さがより感取されにくく、更に良好な肌触りを提供することができる。
【００４４】
［周面部］
本実施形態において前記凸部２１の周面部２１Ｗは、略円柱状の凸部２１の側面に対応する部分であって、平坦状に広がる基部２２の第１面２ａから厚さ方向ＤＴに起立し、前記厚さ方向ＤＴに延びる略筒状の構造を有していて、前記基部２２と反対側の端縁において前記頂面部２１Ｔと繋がっている。そして、本実施形態において、前記基部２２の第１面２ａと前記周面部の外表面とのなす角度（以下、「起立角」という。）は、図４に示すように略９０°であるが、本発明においてはこのような角度に限定されず、前記起立角は、９０°を超える角度であっても、９０°未満の角度であってもよい。この起立角が、９０°を超える角度であると、周面部が頂面部をより強固に支持することができるため、凸部をより潰れにくくすることができる。また、起立角が９０°未満の角度であると、凸部が不織布の面方向に変形しやすくなるため、不織布の面方向に圧力が掛かるような場合（例えば、不織布の表面に沿って肌面が移動する場合等）でも、良好な肌触りを提供することができる。
【００４５】
本発明において、前記凸部の周面部の厚みは、頂面部を支える支柱としての機能が阻害されない限り特に制限されず、凸部の頂面部や基部などと同様に任意の厚みを採用することができる。凸部の潰れにくさやクッション性、柔軟性、肌触り、液戻り防止性、液の透過性などの点から、例えば０．１ｍｍ〜１０．０ｍｍの範囲内であり、好ましくは０．３ｍｍ〜７．０ｍｍの範囲内である。また、前記周面部は、全体に亘って均一の厚みを有するように構成されていてもよく、或いは、基部側から頂面部側に向かって徐々に厚みが増大するように構成されていてもよい。特に、周面部が、基部側から頂面部側に向かって徐々に厚みが増大するように構成されていると、頂面部の頂面周縁部分（特に、最厚部）に繋がる周面部の部分の厚みが厚く、当該部分の弾力性や柔軟性が高くなるため、前記頂面部の潰れ（変形）をより確実に復元させることができる。
【００４６】
本発明の不織布において、凸部の周面部の繊維密度は、良好なクッション性及び肌触りを阻害せず且つ前記頂面部の繊維密度よりも高いという条件を満たすものであれば、特に制限されず、任意の繊維密度とすることができる。そのような繊維密度としては、例えば、３０本／ｍｍ２〜１５０本／ｍｍ２の範囲内であり、好ましくは５０本／ｍｍ２〜１２０本／ｍｍ２の範囲内である。また、前記周面部の繊維密度は、前記基部の繊維密度よりも高いことが好ましい。前記周面部の繊維密度が基部の繊維密度よりも高いと、凸部の第１面側から掛かる厚さ方向の圧力を、前記基部を第２面側に撓ませることによって緩衝することができるため、前記凸部が更に潰れにくくなるとともに、不織布に優れた柔軟性を付与することができる。
【００４７】
次に、本発明に係る不織布の凸部以外の構成について説明する。
【００４８】
［基部］
本発明の不織布において、基部は、上述の凸部を有する第１面及び該第１面に相反する第２面を有し、且つ略平坦状に広がる部分である。前記基部の厚みは、良好なクッション性や柔軟性、液の透過性等を阻害しない限り特に限定されず、任意の厚みを採用することができる。不織布のクッション性や柔軟性、肌触り、液戻り防止性、液の透過性などの点から、例えば０．１０ｍｍ〜１０．０ｍｍの範囲内であり、好ましくは０．１５ｍｍ〜７．０ｍｍ、更に好ましくは０．２０ｍｍ〜５．０ｍｍの範囲内である。
【００４９】
本発明の不織布において、基部の繊維密度は、良好なクッション性や柔軟性、液の透過性等を阻害しない限り特に制限されず、任意の繊維密度とすることができる。そのような繊維密度としては、例えば、１０本／ｍｍ２〜１５０本／ｍｍ２の範囲内であり、好ましくは２０本／ｍｍ２〜１００本／ｍｍ２の範囲内である。
【００５０】
また、前記基部の繊維密度は、前記凸部の周面部の繊維密度よりも低いことが好ましい。前記基部の繊維密度が凸部の周面部の繊維密度よりも低いと、凸部の第１面側から掛かる厚さ方向の圧力を、前記基部が第２面側に撓むことによって緩衝することができるため、前記凸部が更に潰れにくくなるとともに、不織布に優れた柔軟性を付与することができる。さらに、本発明においては、前記基部の繊維密度は、前記凸部の頂面部の繊維密度よりも低いことが好ましい。前記基部の繊維密度が凸部の頂面部の繊維密度よりも低いと、凸部の第１面側から掛かる厚さ方向の圧力を、前記凸部の頂面部が変形する（潰れる）前に、前記基部が第２面側に撓むことによって緩衝することができるため、前記凸部が一層潰れにくくなるとともに、不織布に一層優れた柔軟性を付与することができる。
【００５１】
［不織布全体］
本発明において、不織布の坪量は、特に限定されないが、好ましくは１０ｇ／ｍ2〜１００ｇ／ｍ2であり、更に好ましくは１５ｇ／ｍ2〜５０ｇ／ｍ2である。坪量が１０ｇ／ｍ2以上であると、不織布として十分な表面強度が得られるため、例えば、不織布を吸収性物品の表面シートに適用した場合に、吸収性物品の使用中に表面シートが破れにくい。また、坪量が１００ｇ／ｍ2以下であると、ごわつき等が生じないため、例えば、不織布を吸収性物品の表面シートに適用した場合に、吸収性物品の使用中に、着用者に不快感や違和感が生じにくい。
【００５２】
また、本発明の不織布に用いられる繊維は、良好なクッション性及び肌触りを阻害しない限り特に制限されないが、例えば、羊毛や綿等の天然繊維；レーヨンやアセテート等の再生繊維；ポリエチレン（ＰＥ）やポリプロピレン（ＰＰ）等のポリオレフィン；エチレン−酢酸ビニル共重合体（ＥＶＡ）；エチレン−アクリル酸エチル共重合体；エチレン−アクリル酸共重合体；アイオノマー；ポリエチレンテレフタレート（ＰＥＴ）やポリブチレンテレフタレート（ＰＢＴ）、ポリ乳酸等のポリエステル；ナイロン等のポリアミドなどの熱可塑性樹脂を単独で用いて構成される合成繊維、或いは、これらの熱可塑性樹脂を複数種類用いて構成される芯鞘型、サイドバイサイド型、海島型等の複合繊維などが挙げられる。前記芯鞘型の複合繊維としては、芯がポリエチレンテレフタレート（ＰＥＴ）であり、鞘が高密度ポリエチレン（ＨＤＰＥ）等のポリエチレン又は低融点ポリプロピレンである芯鞘構造のものが好ましく、このような複合繊維の代表的な例としては、芯／鞘＝ＰＥＴ／ＨＤＰＥ、ＰＥＴ／ＰＥ、ＰＰ／ＰＥ、ＰＰ／低融点ＰＰの複合繊維などが挙げられる。また、これらの繊維の形態としては、特に限定されず、中空状の繊維；扁平やＹ型等の異形断面繊維；潜在捲縮型若しくは顕在捲縮型の立体捲縮繊維；水流や熱、エンボス加工等の物理的負荷によって分割する分割繊維などの形態の繊維も、好適に用いることができる。なお、これらの繊維は、親水化処理が施されていてもよい。また、上述の各繊維は、それぞれ単独で用いても、２種以上を任意に組み合わせて用いてもよい。
【００５３】
本発明の複数の凸部を有する不織布は、エアースルー不織布やスパンレース不織布、スパンボンド不織布、サーマルボンド不織布、メルトブローン不織布などの任意の製造方法によって製造された不織布を基材として用いて、当該基材の表面に上述の複数の凸部を賦形することにより製造することもできるが、上述の複数の凸部を有する不織布をより精度よく製造するために、以下に説明する製造方法によって製造することが好ましい。
【００５４】
以下、図８を参照しつつ、本発明に係る不織布の製造方法の一例について説明する。
【００５５】
図８は、本発明に係る複数の凸部を有する不織布を製造するための製造設備９の一例を示す概略図であり、図９は、図８のＸ部分の拡大模式図である。図８及び図９に示すように、製造設備９は、原料となる繊維Ｆ１を開繊するとともに坪量を調節するカード機９１と、該カード機９１を出た繊維基材Ｆ２に複数の凸部を賦形するサクションドラム９２及びエアジェットノズル９４を含む賦形装置と、該賦形装置によって複数の凸部が賦形された繊維基材Ｆ３を、前記凸部の構造を定着させるために熱処理する熱処理機９５と、を備えている。なお、図８において、繊維Ｆ１、繊維基材Ｆ２、繊維基材Ｆ３及び複数の凸部を有する不織布２は、図８中の矢印のＭＤ方向に連続して搬送される。なお、ＭＤ方向は不織布２の長手方向ＤＬと一致する。
【００５６】
このような製造設備９を用いた不織布の製造方法では、まず、原料となる熱可塑性繊維や天然繊維等の繊維Ｆ１を前記カード機９１に供給する。このカード機９１では、供給された繊維Ｆ１が開繊されて、繊維Ｆ１の坪量が所定の値となるように調節される。
【００５７】
次に、前記カード機９１を出た繊維基材Ｆ２は、前記サクションドラム９２の表面へ向けて搬送される。このサクションドラム９２は、内部が中空状又は多孔質状に形成されていて、真空ポンプ等の任意の吸引手段によって内部を負圧状態にすることができる。また、図９に示すように、サクションドラム９２の外周面には、複数の吸引孔９２Ｔが形成されていて、この吸引孔９２Ｔを介して前記外周面付近の外気が吸引される。また、前記吸引孔９２Ｔは、所定の吸引力を確保しつつ、前記繊維基材Ｆ２を前記サクションドラムの内部に吸入しない程度のサイズに形成されている。
【００５８】
また、前記サクションドラム９２の外周面は、パターンプレート９３によって覆われていて、前記カード機９１を出た繊維基材Ｆ２は、前記サクションドラム９２と共に回転するパターンプレート９３上に供給される。このパターンプレート９３は、複数の凸部２１を有する不織布２の凸部２１と相補的な形状を有する貫通孔が所定のパターンで設けられたパンチングメタルにより構成されている。そして、図９に示すように、前記パターンプレート９３上に供給された繊維基材Ｆ２は、サクションドラム９２の外周面に形成された前記吸引孔９２Ｔからの負圧によって吸引されて、前記パターンプレート９３の表面９３Ｓ及び前記貫通孔内に引き付けられる。
【００５９】
さらに、前記サクションドラム９２は、図８に示すように、少なくとも、上流側に配置されたベルトコンベアＵＢから繊維基材Ｆ２が供給される外周面の地点ＳＳと、下流側に配置されたベルトコンベアＤＢに繊維基材Ｆ３を供給する外周面の地点ＳＥとの間の領域ＡＳにおいて、繊維基材を吸引するように構成されている。なお、この領域ＡＳ以外の領域ＡＮでは、サクションドラム９２の吸引効率や異物の混入防止等の観点から、吸引しないように構成することが好ましい。
【００６０】
図８及び図９に示すように、前記サクションドラム９２の外周面上のパターンプレート９３に吸着された繊維基材Ｆ２は、エアジェットノズル９４によって熱風が吹き付けられる。ここで、エアジェットノズル９４は、一つ又は繊維基材Ｆ２の幅方向に並ぶ複数の吹出口から、所定温度の熱風を所定の風速で吹き出すように構成されている。したがって、前記賦形装置においては、上述のサクションドラム９２による吸引と、エアジェットノズル９４による熱風の吹付けとによって、前記不織布２の上記特定の構造（すなわち、前記凸部の周面部の繊維密度が頂面部の繊維密度よりも高く、前記頂面部の頂面周縁部分の少なくとも一部が、前記不織布の中で最も厚い厚みを有する最厚部として構成されている構造）を有する凸部２１を、繊維基材Ｆ２に賦形することができる。
【００６１】
前記エアジェットノズル９４から吹き出す熱風の温度及び風速は、それぞれ、繊維基材を構成する繊維の種類や繊維基材の坪量等を考慮して、上述の特定の構造を有する凸部が形成される条件に設定する。そのような熱風の温度条件としては、繊維基材を構成する繊維の融点よりも２０℃〜７０℃高い温度に設定することが好ましい。例えば、繊維基材を構成する繊維がＰＥＴ／ＨＤＰＥの芯鞘型複合繊維の場合、熱風の温度は、８０℃〜４００℃の範囲内であることが好ましい。また、熱風の風速条件としては、不織布の坪量や厚み等を考慮して、例えば、１０．０ｍ／秒〜２００．０ｍ／秒の範囲内であり、好ましくは２０．０ｍ／秒〜１５０．０ｍ／秒の範囲内である。
【００６２】
さらに、図８に示すように、サクションドラム９２及びエアジェットノズル９４によって複数の凸部２１が賦形された繊維基材Ｆ３は、ベルトコンベアＤＢによって熱処理機９５に搬送され、該熱処理機９５内において熱処理される。この熱処理により、前記繊維基材Ｆ３に賦形された複数の凸部２１の構造が定着するとともに、不織布２に柔軟性が付与される。なお、熱処理の温度は、特に限定されないが、例えば１００℃〜１５０℃の範囲内である。
【００６３】
このようにして繊維基材Ｆ３の熱処理が終了すると、本発明に係る不織布が得られる。なお、得られた不織布は、使用する形態等に応じて所定のサイズに切断してもよい。
【００６４】
本発明の不織布は、良好なクッション性や肌触りが求められる任意の製品に適用することができ、例えば、上述した実施形態の使い捨ておむつのような吸収性物品に好適に用いることができる。特に、吸収性物品の表面シートとして用いると、本発明の不織布は、良好なクッション性を長時間に亘って十分に発揮することができるとともに、良好な肌触りを提供することができるため、吸収性物品の着用者に、長時間に亘って優れた着用感を提供することができる。
【００６５】
なお、本発明の不織布が適用される吸収性物品は、上述した実施形態のパンツ型の使い捨ておむつのほかに、例えば、生理用ナプキン、テープ型の使い捨ておむつ、失禁パッド等の様々な吸収性物品に適用することができる。また、本発明の吸収性物品は、上述した実施形態や後述する実施例に制限されることなく、本発明の目的、趣旨を逸脱しない範囲内において、適宜組み合わせや変更等が可能である。
【実施例】
【００６６】
以下、実施例及び比較例を例示して本発明を更に具体的に説明するが、本発明はこのような実施例のみに限定されるものではない。
【００６７】
実施例１
１．３ｄｔｅｘの繊度を有し、ＰＥＴ／ＨＤＰＥの芯鞘型複合繊維を開繊機にて開繊した後、カード機にて前記繊維のフォーミングを行った。フォーミングされたカードウェブをメッシュコンベアにより搬送し、サクションドラムの外周面に取り付けられたパターンプレート上に供給した。前記サクションドラムを回転させながら、前記サクションドラムの外周面に形成された吸引孔からの負圧によって、前記カードウェブを前記パターンプレートの貫通孔内に吸引するとともに、前記カードウェブに対し、サクションドラムの下方側に配置されたエアジェットノズルから、１８０℃の熱風を風速５０．０ｍ／秒で吹き付けることにより、前記カードウェブを前記パターンプレートに沿わせて、前記カードウェブに複数の凸部を賦形した。さらに、前記複数の凸部が賦形されたウェブを熱処理機に搬送して、温度１３５℃、風速０．９ｍ／秒の温風条件下で熱処理を行った後、熱処理後のウェブを巻き取ることにより、実施例１の不織布を得た。なお、得られた不織布の坪量は２５ｇ／ｍ2であった。
【００６８】
比較例１
エアジェットノズルから吹き付ける熱風の温度及び風速を、それぞれ１４３℃及び２９．２ｍ／秒としたこと以外は、実施例１と同様にして比較例１の不織布を得た。なお、得られた不織布の坪量は２５ｇ／ｍ2であった。
【００６９】
得られた実施例１及び比較例１の不織布について、それぞれ凸部の断面構造（図５の中央軸線ＶＷに沿った断面構造）を走査型電子顕微鏡により撮影し、凸部の頂面部、周面部及び基部の繊維密度を、後述する測定方法に従って測定した。さらに、実施例１及び比較例１の不織布について、凸部の圧縮強さを評価するために、凸部１個当たりの圧縮比容積を、後述する測定方法によって測定した。また、実施例１及び比較例１の不織布の凸部を有する表面の肌触りを触感にて確認した。
【００７０】
繊維密度の測定に当たっては、特開２０１２−１４４８３５号公報に記載されている方法（段落［００４１］参照）と同様にして実施した。具体的には、以下の［繊維密度の測定方法］に従って繊維密度を測定した。
［繊維密度の測定方法］
走査型電子顕微鏡（例えば、ＫＥＹＥＮＣＥ社製「リアルサーフェスビュー顕微鏡  ＶＥ−７８００」）を用いて、不織布の切断面を、該不織布の厚み方向における中点を観察の中心として拡大観察したとき（すなわち、繊維断面が２０〜７０本程度観察できる程度の倍率であって、通常、２０〜１００倍の倍率で観察したとき）の一定面積（２ｍｍ2程度）当たりの繊維の切断断面数を数える。数えた切断断面数を１ｍｍ2当たりの繊維の切断断面数に換算し、これを繊維密度（本／ｍｍ２）とする。なお、この繊維密度の測定は３箇所で行い、その平均値をサンプルの繊維密度とする。
【００７１】
［凸部１個当たりの圧縮比容積の測定方法］
複数の凸部を有する不織布を１００ｍｍ×１００ｍｍの四角形にカットしたサンプルシートを、１０枚用意する。用意した１０枚のサンプルシートを重ねて、株式会社島津製作所製「オートグラフＡＧＳ−１ｋＮＧ」の測定台にセットする。チャック間の距離：３５ｍｍ、圧縮速度：２５ｍｍ／分、最大荷重２６Ｎの試験条件にて、１サイクルの圧縮試験を行う。サンプルシートが圧縮されて、チャック間の距離が縮まったときのサンプルシートの厚み（ｃｍ）を計測し、当該厚みをサンプルシートの坪量（ｇ／ｃｍ２）で除することにより、サンプルシートの圧縮比容積（ｃｍ３／ｇ）を得る。さらに、得られた圧縮比容積をサンプルシート内に存在する凸部の個数（個）で除した値を、複数の凸部を有する不織布の、凸部１個当たりの圧縮比容積（ｃｍ３／ｇ／個）とする。
【００７２】
実施例１の不織布における凸部断面の電子顕微鏡写真を図１０に示し、比較例１の不織布における凸部断面の電子顕微鏡写真を図１１に示す。なお、図１０（ａ）は、凸部のＭＤ方向下流側部分におけるＭＤ方向中央軸線（図５の中央軸線ＶＷに相当する線）に沿った断面の顕微鏡写真であり、図１０（ｂ）は、凸部のＭＤ方向上流側部分におけるＭＤ方向中央軸線に沿った断面の顕微鏡写真である。
また、実施例１及び比較例１の各不織布における凸部の繊維密度と、凸部１個当たりの圧縮比容積の測定結果を表１に示す。
【００７３】
【表１】
0006320349.tif 000002
【００７４】
表１に示すように、実施例１の不織布は、比較例１の不織布と比べて、凸部１個当たりの圧縮比容積が格段に大きく、凸部が潰れにくいことがわかった。
また、実施例１の不織布は、図１０（ａ）及び（ｂ）に示すように、凸部が基部の第１面から厚さ方向に起立する周面部と、前記凸部の頭頂を形成する頂面を有する頂面部とを備え、且つ前記頂面部の頂面周縁部分の一部が最厚部として構成された、特定の構造を有していて、凸部を有する表面の肌触りが良好であった。一方、比較例１の不織布は、図１１に示すように、凸部が略半球状の構造を有していて、凸部を有する表面の肌触りが、前記凸部を感取しやすい肌触りであった。
【符号の説明】
【００７５】
１    使い捨ておむつ
２    不織布
２’    表面シート
２１    凸部
２１Ｔ    頂面部
２１Ｗ    周面部
２１Ｃ    頂面周縁部分
２１ＣＭ    最厚部
２２    基部
３    裏面シート
４    吸収体
【図１】
0006320349.tif 000003
【図２】
0006320349.tif 000004
【図３】
0006320349.tif 000005
【図４】
0006320349.tif 000006
【図５】
0006320349.tif 000007
【図６】
0006320349.tif 000008
【図７】
0006320349.tif 000009
【図８】
0006320349.tif 000010
【図９】
0006320349.tif 000011
【図１０】
0006320349.tif 000012
【図１１】
0006320349.tif 000013